(57)【特許請求の範囲】
【請求項１】
めっき装飾品であって、
黒色層をなす銀層と、貴金属色層をなす貴金属層とからなる模様層を有し、
前記銀層と前記貴金属層のうちのいずれかが下層をなし、他方が上層をなし、
前記貴金属層が、金及び白金のうちの少なくとも一つの薄膜からなり、前記銀層の表面に硫化銀の薄膜を有し、前記硫化銀の薄膜が漆黒をなす黒色層とされ、
前記模様層がなす模様が斑模様をなしている、
ことを特徴とするめっき装飾品。
【請求項２】
めっき装飾品であって、
黒色層をなす銀層と、貴金属色層をなす貴金属層とからなる模様層を有し、
前記銀層と前記貴金属層のうちのいずれかが下層をなし、他方が上層をなし、
前記貴金属層が、金及び白金とからなる薄膜が隣り合ってなり、前記銀層の表面に硫化銀の薄膜を有し、前記硫化銀の薄膜が漆黒をなす黒色層とされている、
ことを特徴とするめっき装飾品。
【請求項３】
前記貴金属層の膜厚が２μｍ以上１０μｍ以下である、
ことを特徴とする請求項１又は請求項２に記載のめっき装飾品。
【請求項４】
前記模様層の下地には起伏をなす下地層が備えられている、
ことを特徴とする請求項１乃至請求項３のいずれか一項に記載のめっき装飾品。
【請求項５】
前記めっき装飾品が筆記具とされ、前記筆記具の外筒に前記模様層が形成されている、
ことを特徴とする請求項１乃至請求項４のいずれか一項に記載のめっき装飾品。
【請求項６】
めっき装飾品の製造方法であって、
銀層がめっきされた基材に、前記銀層の一部をマスキングし、前記銀層のマスキングがされていない部分に起伏をなす下地層をめっきさせる下地工程と、前記下地層の上に金及び白金のうちの少なくとも一つの薄膜を形成させる貴金属層めっき工程とを含み、
前記貴金属層めっき工程は、前記下地層に金層又は白金層の少なくともいずれかを形成させる第１工程と、前記マスキングを剥離させる第２工程と、前記マスキングされていた部分の銀層を黒色化させる第３工程とからなり、
第１工程は、電気めっきにより前記薄膜を形成させ、
第３工程は、マスキングを剥離させた後の銀層を硫化処理させて鮮やかな黒色層とし、金及び白金のうちの少なくとも一つの色と、鮮やかな黒色とが模様をなすように色分けされて装飾させる、
ことを特徴とするめっき装飾品の製造方法。
【請求項７】
めっき装飾品の製造方法であって、
起伏をなす下地層全体に銀層がめっきされた基材に、金及び白金のうちの少なくとも一つの薄膜を形成させる貴金属層めっき工程を含み、
前記貴金属層めっき工程は、前記銀層の一部にマスキングをする第１工程と、前記銀層のマスキングがされていない部分に金層又は白金層の少なくともいずれかを形成させる第２工程と、前記マスキングを剥離させる第３工程と、前記銀層を黒色化させる第４工程とからなり、
第２工程は、電気めっきにより前記薄膜を形成させ、
第４工程は、マスキングがされていた部分の銀層を硫化処理させて鮮やかな黒色層とし、金及び白金のうちの少なくとも一つの色と、鮮やかな黒色とが模様をなすように色分けされて装飾させる、
ことを特徴とするめっき装飾品の製造方法。
【請求項８】
めっき装飾品の製造方法であって、
起伏をなす下地層全体に銀層がめっきされた基材に、金及び白金のうちの少なくとも一つの薄膜を形成させる貴金属層めっき工程を含み、
前記貴金属層めっき工程は、前記銀層の一部にマスキングをする第１工程と、マスキングがされていない部分の銀層を硝酸浴する第２工程と、硝酸浴された銀層の上に第２の下地層を形成させる第３工程と、第２の下地層の上に金層又は白金層の少なくともいずれかを形成させる第４工程と、前記マスキングを剥離させる第５工程と、前記銀層を黒色化させる第６工程とからなり、
第４工程は、電気めっきにより前記薄膜を形成させ、
第６工程は、マスキングがされていた部分の銀層を硫化処理させて鮮やかな黒色層とし、金及び白金のうちの少なくとも一つの色と、鮮やかな黒色とが模様をなすように色分けされて装飾させる、
ことを特徴とするめっき装飾品の製造方法。
【発明の詳細な説明】
【技術分野】
【０００１】
本発明は、めっき装飾品、めっきによる装飾がされた筆記具、及びめっき装飾品の製造方法に関する。より詳細には、黒色と貴金属色との織りなす模様により、上品で奥ゆかしい象嵌細工のような装飾、又はきらびやかで豪華な装飾がされためっき装飾品、筆記具、及び、これらのめっき装飾品を量産することができる製造方法に関する。更に、下地に起伏があっても、あたかも象嵌細工のような美観を呈するめっき装飾品、筆記具、及び、これらのめっき装飾品を量産することができる製造方法に関する。
【背景技術】
【０００２】
伝統的な装飾品として、艶のある黒下地をなす漆塗りを背景として、金銀等からなる模様が装飾された象嵌細工が知られている。象嵌細工は、漆黒と金銀の模様が織りなすコントラストにより、上品で奥ゆかしい美観を呈し、永年に亘って多くの人を魅了しつづけている。
【０００３】
象嵌細工の製造工程は、まず、下地材の表面に、専用のタガネを使って、布目模様をなす細かい溝が彫り込まれる。次に、薄く延ばし型取りした純金等の線・板が溝に埋め込まれ、模様の描き込みがされる。そして、表面に漆が塗られ、焼きが入れられた後に、研ぎ込みが繰り返され、表面の微細な段差がなくなるように滑らかにされる。最後に、全体が再研磨されると共に、仕上げ彫りがされる。
【０００４】
象嵌細工の各工程、例えば、象嵌細工の中で最も大切な作業といわれる布目模様付け工程には、肉眼では判別できない程の細かい溝が彫り込まれている等、高い技術を有する熟練した職人により、手間がかけられている。そのため、量産に適さないことが課題としてあげられている。更に、象嵌細工は、表面の微細な段差をなくすように研ぎ込みがされているため、装飾品の表面は滑らかとなり、起伏のある下地を装飾することができないという課題もあった。
【０００５】
そこで、本発明の発明者は、下地が平坦である場合は勿論のこと、下地が曲面でも、下地に起伏がある面であっても、あたかも象嵌細工のような上品で奥ゆかしい美観を呈するめっき装飾品、及びこれを量産できるめっきによる装飾方法を提供することを目的とした。
【０００６】
めっきによる従来の装飾技術としては、まず、めっき装飾品の美観を高める第１の態様として、古美調めっきの技術があげられる。特許文献１及び特許文献２には、最外層とされた黒色めっき層を研磨処理することにより、あたかも古美術品であるかのようにみせて、めっきにより装飾品に高級感を与える技術が開示されている。
【０００７】
特許文献１には、下地めっきによる白銀色調と、貴金属めっきによる金色調と、黒クロムめっき等による黒色調とによる、白銀色・金色・黒色の三色からなるまだら模様を有する装身具類の技術が開示されている。特許文献１に記載の技術によれば、基材にニッケル等により白銀色調の下地層をめっきし、その上から１〜５μｍ程度の薄膜となるように、金色調の貴金属層をめっきしている。
【０００８】
そして、上層の金色層をランダムな方向にバフ研磨させて、微細な凹凸のまだら模様を形成させている。更に、貴金属めっき層の上から、黒クロム層がめっきされ、その上をランダムな方向にバフ研磨させて、微細な凹凸のまだら模様を形成させている。
【０００９】
特許文献１に記載の技術によれば、金色層と黒色層のまだら模様がバフ研磨により形成されているため、夫々の色調の境界が曇って不明りょうになり、金めっき等が部分的に剥がれ落ちたかのような古美調の装飾しか表現できず、光の反射に鮮やかさがなくなり、象嵌細工のような上品で奥ゆかしい美観を表現することはできなかった。
【００１０】
特許文献２には、白色調が基面とされ黒色調のいぶしがされた部分と、金色調が基面とされ黒色調のいぶしがされた部分との、二つの色調のいぶし装飾がされた装飾部品の加工方法の技術が開示されている。特許文献２に記載の技術によれば、まず、白色調を有する基材の表面の全体に、金色調のめっきをし、金色調のめっきがされた表面層を部分的にマスキングし、マスキングされた部分以外の金色調のめっきを剥離させて、白色調と金色調の２色の表面層を形成させている。次に、二色の表面層に黒クロム層をめっきし、黒クロム層の一部を部分的に研磨することにより、白色と金色の二色を基調色としたいぶし調装飾を得ることができるとされている。
【００１１】
特許文献２に記載の技術によれば、金色と白色のいずれもがくすんだ色調のいぶし調の表現となり、光の反射に鮮やかさがなくなり、象嵌細工のような上品で奥ゆかしい美観を表現することはできなかった。
【００１２】
めっき装飾品の美観を向上させる第２の態様として、めっき装飾品の表面の一部を、硫化処理により黒色化させる技術が、特許文献３及び特許文献４に開示されている。特許文献３の技術には、貴金属めっき層を備えた筆記具外筒の一部に、黒色模様を付与する方法の技術が開示されている。
【００１３】
特許文献３に記載の技術によれば、銅等を基材とする筆記具外筒の表面に、金めっき等の貴金属めっきをし、ダイヤモンドカット又は彫刻によって貴金属めっき層を部分的に削除させて溝面をなすように基材を露出させ、露出された銅の表面を硫化カリウム等の水溶液に浸漬させて、黒色化させている。
【００１４】
黒色部分をなす溝面が、貴金属めっき層を、ダイヤモンドカット又は彫刻により部分的に削除させて、基材を露出させるようにして形成されているため、細い線状の溝を自在な形状に形成することは困難であった。そして、細い線状の自在な形状の黒色装飾が表現できないため、装飾が単調で変化に乏しくなり、めっきが剥がれにくい耐久性の高い装飾品であると共に、象嵌細工のような上品で奥ゆかしい美観を呈する装飾品を得ることはできなかった。
【００１５】
特許文献４には、電気めっき技術によらず、メダルを金属蒸着により装飾する技術が開示されている。特許文献４に記載の技術によれば、銀等の材料からなる基材をプレス成形して模様を付与し、基材の表面全体を硫化処理して黒色化させてから、模様以外の部分にマスキングをし、模様の部分のみに金等の貴金属を蒸着によりめっきさせている。
【００１６】
特許文献４に記載の技術によれば、基材全体を硫化処理させて黒色の下地とした上に、模様の部分のみに金を蒸着させている。蒸着によるため、導電性のない硫化銀膜の上であっても金膜を形成することができる反面、蒸着による金膜の膜厚は、電気めっきによる膜厚と比べて薄いため、硫化処理による黒色下地にされた金めっき部分が、下地の黒色の影響を受けて黒ずんでみえる可能性があるという課題があった。
【００１７】
一方、硫化処理後の基材を、バフがけにより灰色がかった白色となるように、予め調整した場合には、後からマスキングされる部分もバフがけにより削られているため、黒色が鮮やかさを失う可能性があった。この技術によっても、細い線状の自在な形状の黒色装飾が表現できず、光の反射に鮮やかさがなくなり、象嵌細工のような上品で奥ゆかしい美観を呈する、めっきが剥がれにくい耐久性の高い装飾品を得ることはできなかった。
【００１８】
めっき装飾品の美観を高める第３の態様として、装飾品の一部にマスキングをして、マスキング以外の部分にめっきをし、その後マスキングを除去することにより、装飾品に立体的な模様を付与する技術が、特許文献５及び特許文献６に開示されている。
【００１９】
特許文献５には、複数の金属めっき層により柄を形成させて、めっきにより装飾する技術が開示されている。特許文献５に記載の技術によれば、装飾品の表面にマスキングにより柄付けを行い、柄付けをしていない部分に酸処理等により微小な粗面を形成させ、粗面部分に電気めっきにより柄を浮き出させるとされている。しかし、この技術によっても、平坦な基材の表面に、複数色の金属めっき層を配列させて色分けできるに留まり、象嵌細工のように、艶のある黒下地を背景として、金銀等からなる模様を装飾することはできなかった。
【００２０】
特許文献６には、装飾めっきの密着性を高くすることができる部分めっき方法の技術が開示されている。特許文献６の技術によれば、輝きのある銀めっき下地のうちの一部だけに、マスキングをして模様を形成させておき、全体をエッチング液に浸して、マスキングをしなかった部分だけを活性化処理させるとしている。その後で、活性化させた部分に凸部をなす銅層と、その上に金層の装飾めっきをする。そして、マスキングを除去して、銀色と金色とからなる装飾体としている。
【００２１】
この技術によっても、めっき層の密着性は向上されるが、装飾めっきは貴金属色に輝いた状態となるだけで、象嵌細工のように、黒色下地の中で金銀の模様が浮き上がるかのような上品で奥ゆかしい美観を呈する装飾品、又はきらびやかで豪華な装飾品を提供することはできなかった。
【先行技術文献】
【特許文献】
【００２２】
特許文献１：特開平２−１４５７６０号公報
特許文献２：特開平６−３０６６７５号公報
特許文献３：特開昭５４−１０７４３９号公報
特許文献４：特開平９−３１０１６６号公報
特許文献５：特開昭５７−６３６９０号公報
特許文献６：特開２００３−１８３８７７号公報
【発明の概要】
【発明が解決しようとする課題】
【００２３】
本願の発明者は、漆黒をなす黒色を背景として象嵌細工のような美観を呈するめっきによる装飾品の開発に鋭意努めた結果、黒色と、金色又は白色等の貴金属色とによる象嵌細工のような装飾をめっきにより形成させる技術の開発に至った。本発明が解決しようとする課題は、従来のめっき装飾品にない、上品で奥ゆかしい象嵌細工のような装飾、又はきらびやかで豪華な装飾がされためっき装飾品、筆記具、及び、これらのめっき装飾品を量産することができる製造方法を提供することである。
【課題を解決するための手段】
【００２４】
本発明の第１の発明は、めっき装飾品であって、黒色層をなす銀層と、貴金属色層をなす貴金属層とからなる模様層を有し、前記銀層と前記貴金属層のうちのいずれかが下層をなし、他方が上層をなし、前記貴金属層が、金及び白金のうちの少なくとも一つの薄膜からなり、前記銀層の表面に硫化銀の薄膜を有し、前記硫化銀の薄膜が漆黒をなす黒色層とされ、前記模様層がなす模様が斑模様をなしていることを特徴としている。２層のめっき層は、基材側が、延性に優れた銅めっき層であるため、基材の表面のピンホール等の凹凸が平滑化される。外層側がニッケルめっき層とされるため、金めっき層の下地として好適である。
【００２５】
模様層は平面状にあってもよく、曲面状にあってもよい。曲面状とは万年筆、ポールペン等といった筆記具軸体等の外筒体のように全体が曲面とされている物の外、自動車のエンブレムのように縁部の一部に曲面が含まれる物であってもよい。模様層において、下層とは、基材に近い側のめっき層をいう。
【００２６】
貴金属層は、金層のみからなる薄膜とされてもよく、白金のみからなる薄膜とされてもよい。また、金層と白金層とが隣り合った薄膜とされてもよく、金層と白金層とが飛び石状に離間した状態で配置された薄膜であってもよい。模様層は、幾何学的な模様であってもよく、具象的な模様であってもよく、入り組んだ斑模様等の抽象的な模様であってもよい。ここで金層とは、純金に限定されず、金合金であってもよい、白金層、銀層についても同様に夫々を含む合金であってもよい。
【００２７】
模様層において、銀層が下層をなす場合には、予め基材に銀層をめっきし、銀層の表面に模様をなすようにマスキングし、マスキングのない部分に貴金属層をめっきさせる。そして、マスキングを除去させた後に、その銀層を硫化させて硫化銀の黒色の薄膜を形成させればよい。マスキング剤は、周知のレジストインキ等であればよい。
【００２８】
一方、貴金属層が下層をなす場合には、予め基材に貴金属層をめっきし、貴金属層の表面に模様をなすようにマスキングし、その上に銀層の薄膜により模様を形成して、銀層を硫化させて黒色層とすればよい。銀層が上層とされる場合には、硫化処理前にマスキングを除去してもよく、硫化処理後にマスキングを除去してもよい。
【００２９】
第１の発明によれば、模様層がバフやブラシにより研磨されないで形成されるため、黒色層が漆黒をなす黒色を呈し、あたかも象嵌装飾の漆黒と同様に、金色、白金色を際立たせる漆黒をなす黒色層を得ることができるという有利な効果を奏する。更に、模様層が研磨されていないため、貴金属層と黒色層との境界が鮮明となると共に、めっきが剥がれにくく耐久性の高いめっき装飾品とすることができる。更に、黒色下地の中で金色、白金色の模様が際立った美観を表現することができ、あたかも象嵌細工のような上品で奥ゆかしいめっき装飾品、又はきらびやかで豪華な装飾がされためっき装飾品を得ることができる。模様層の上にクリアラッカー塗装をすれば、漆黒の黒色層の劣化が防がれ、模様層の耐久性が向上することは勿論のことである。
【００３０】
本発明の第２の発明は、めっき装飾品であって、黒色層をなす銀層と、貴金属色層をなす貴金属層とからなる模様層を有し、前記銀層と前記貴金属層のうちのいずれかが下層をなし、他方が上層をなし、前記貴金属層が、金及び白金とからなる薄膜が隣り合ってなり、前記銀層の表面に硫化銀の薄膜を有し、前記硫化銀の薄膜が漆黒をなす黒色層とされていることを特徴としている。
【００３１】
金層の薄膜と白金層の薄膜とが隣り合った模様層とするには、一方の薄膜を先にめっきし、先に形成させた薄膜の上の一部をマスキングし、模様を形成させる。次に、マスキングがされていない部分に他方の薄膜を形成させて、その後にマスキングを除去すればよい。薄膜に形成させる模様は、幾何学的な模様であってもよく、具象的な模様であってもよく、入り組んだ斑模様等の抽象的な模様であってもよい。
【００３２】
第２の発明によれば、隣り合う金色と白金色とからなる二色の貴金属色と、黒色とが織りなす模様層が備えられためっき装飾品を得ることができる。これにより、めっき装飾品により表現できる美観の幅が広がり、より上品で奥ゆかしい美観を呈するめっき装飾品を得ることができる。
【００３３】
本発明の第３の発明は、第１又は第２の発明のめっき装飾品であって、前記貴金属層の膜厚が２μｍ以上１０μｍ以下であることを特徴としている。薄膜を電気めっきにより、膜厚が２μｍ以上とするように形成すれば、膜厚が薄い場合には下地の色に影響を受けやすい金層、白金層のような貴金属層であっても、素材の色の影響を受けにくくなる。また、膜厚が１０μｍ以下であるため、めっき浴の時間が短く、使用する貴金属の量も少なく抑えられ、量産しやすいという有利な効果がある。これにより、貴金属色と、黒色とのいずれもが鮮やかに輝くめっき装飾品を得ることができる。
【００３４】
本発明の第４の発明は、第１から第３の発明のめっき装飾品であって、前記模様層の下地には起伏をなす下地層が備えられていることを特徴としている。
【００３５】
下地層に起伏があることにより、象嵌調模様が起伏のある下地の上に形成される。ここで起伏をなす下地層が形成される場所は、下層よりも下側に形成される場合に限定されず、上層と下層との中間に形成されてもよく、これらいずれにも下地層が備えられてもよい。
【００３６】
下地層が、下層よりも基材側に形成される場合には、上層と下層のいずれもが起伏に沿うように備えられ、従来にない立体的な下地の上に、象嵌細工のような装飾が表現された装飾品とすることができる。下地層が、上層と下層との中間に形成される場合には、上層が起伏により強調されて、より上品で奥ゆかしい美観を呈する装飾品とすることができる。
【００３７】
下地層が、下層よりも基材側と、上層と下層との中間のいずれにも備えられる場合には、上層の表面と、下層の表面とが略同一の高さの面となり、貴金属層と黒色層との境界がより明確なものとなる。下地に起伏がある上に、貴金属層と黒色層との境界が明確であることにより、黒色層と貴金属層とのいずれの模様も、より上品で奥ゆかしい美観を呈するめっき装飾品とすることができる。これにより、従来にない起伏のある下地に、象嵌細工のような装飾を表現することができ、より上品で奥ゆかしい美観を呈するめっき装飾品を得ることができるという有利な効果を奏する。
【００３８】
本発明の第５の発明は、第１から第４の発明のめっき装飾品であって、前記めっき装飾品が筆記具とされ、前記筆記具の外筒に前記模様が形成されていることを特徴としている。ここで、筆記具の外筒とは、万年筆、ボールペン等の筆記具に使用される外筒を指している。これにより、万年筆、ボールペン等の筆記具外筒のように細い筒体であっても、あたかも象嵌細工のような装飾をすることができるという有利な効果を奏する。
【００３９】
本発明の第６の発明は、めっき装飾品の製造方法であって、銀層がめっきされた基材に、前記銀層の一部をマスキングし、前記銀層のマスキングがされていない部分に起伏をなす下地層をめっきさせる下地工程と、前記下地層の上に金及び白金のうちの少なくとも一つの薄膜を形成させる貴金属層めっき工程とを含み、前記貴金属層めっき工程は、前記下地層に金層又は白金層の少なくともいずれかを形成させる第１工程と、前記マスキングを剥離させる第２工程と、前記マスキングされていた部分の銀層を黒色化させる第３工程とからなり、第１工程は、電気めっきにより前記薄膜を形成させ、第３工程は、マスキングを剥離させた後の銀層を硫化処理させて鮮やかな黒色層とし、金及び白金のうちの少なくとも一つの色と、鮮やかな黒色とが模様をなすように色分けされて装飾させることを特徴としている。
【００４０】
下地工程は、銀層の一部をマスキングするマスキング工程と、マスキングがされていない部分に下地層をめっきする工程とを含んでいる。各々の工程は、周知のめっき工程によればよい。マスキング工程は、模様が形成されるように、噴霧器や筆等を使用してマスキングをすればよい。模様は、幾何学的な模様であってもよく、具象的な模様であってもよく、入り組んだ斑模様等の抽象的な模様であってもよく限定されない。下地層は、銅めっき等によって起伏をなすように形成させればよい。
【００４１】
貴金属層めっき工程は、金又は白金めっき工程と、マスキング工程によるマスキングを剥離させる工程と、硫化処理工程とからなっている。金又は白金の薄膜は、電気めっきにより２μｍ以上１０μｍ以下の膜厚に形成されるため、下地の色や基材の色に影響を受けにくい膜厚となる。硫化処理工程では、硫黄と銀層とを反応させて、黒色の硫化銀とすればよい。例えば、硫黄を含有する水溶液に、めっき装飾品を浸漬させることにより、銀層の表面が鮮やかな黒色となり、漆黒の黒色を呈する。硫黄の濃度は限定されず、加温された水溶液の温度に応じた濃度とされればよい。
【００４２】
銀層と貴金属層との中間に、下地層がめっきされることにより、下地層と銀層とにより起伏が形成される。そして、下地層の上に貴金属層がめっきされることにより、硫化銀による黒色層を背景として、金色、白色が立体的に装飾されためっき装飾品を得ることができる。
【００４３】
また、下地工程及び貴金属層めっき工程は、いずれの工程でもバフ又はブラシによる研磨工程を含んでいない。これにより、黒色層を、象嵌細工における漆黒下地のような鮮やかな黒色とすることができる。更に、黒色層と、金層又は白金層との境界線も鮮明に表現され、黒色下地に金色・白金色が際立つ象嵌細工のような美観を呈する装飾品を得ることができる。
【００４４】
バフ又はブラシによる研磨工程を含まないため、めっきにより細密な模様を形成させても、めっきが剥がれにくくなるという有利な効果も奏する。また、金めっきをめっきする工程の後に、硫化処理を行っているため、金めっき層の下地色を予め研磨処理により調整しておく必要もない。これにより、象嵌細工のような上品で奥ゆかしい美観を呈するめっき装飾品を量産することが容易となる。
【００４５】
本発明の第７の発明は、めっき装飾品の製造方法であって、起伏をなす下地層全体に銀層がめっきされた基材に、金及び白金のうちの少なくとも一つの薄膜を形成させる貴金属層めっき工程を含み、前記貴金属層めっき工程は、前記銀層の一部にマスキングをする第１工程と、前記銀層のマスキングがされていない部分に金層又は白金層の少なくともいずれかを形成させる第２工程と、前記マスキングを剥離させる第３工程と、前記銀層を黒色化させる第４工程とからなり、第２工程は、電気めっきにより前記薄膜を形成させ、第４工程は、マスキングがされていた部分の銀層を硫化処理させて鮮やかな黒色層とし、金及び白金のうちの少なくとも一つの色と、鮮やかな黒色とが模様をなすように色分けされて装飾させることを特徴としている。
【００４６】
第２工程において、金及び白金のいずれもの薄膜を備えさせる場合には、いずれか一方の薄膜を先に形成させ、その上に模様をなすようにマスキングをし、マスキングをした部分以外に他方の薄膜を形成させ、マスキングを除去させるようにすればよい。第３工程におけるマスキングの除去は、第１工程におけるマスキングと、第２工程におけるマスキングとを同時に除去するものであってもよい。
【００４７】
下地層の起伏の大きさは限定されず、微細な起伏であってもよく、大きな起伏であってもよい。下地層が、銀層よりも基材側に形成されることにより、下地層の起伏に沿って、黒色層と貴金属層とが装飾される。これにより、起伏のある下地の上に、象嵌細工のような上品で奥ゆかしい美観を呈する、従来にないめっき装飾品を量産することが容易となる。
【００４８】
本発明の第８の発明は、めっき装飾品の製造方法であって、起伏をなす下地層全体に銀層がめっきされた基材に、金及び白金のうちの少なくとも一つの薄膜を形成させる貴金属層めっき工程を含み、前記貴金属層めっき工程は、前記銀層の一部にマスキングをする第１工程と、マスキングがされていない部分の銀層を硝酸浴する第２工程と、硝酸浴された銀層の上に第２の下地層を形成させる第３工程と、第２の下地層の上に金層又は白金層の少なくともいずれかを形成させる第４工程と、前記マスキングを剥離させる第５工程と、前記銀層を黒色化させる第６工程とからなり、第４工程は、電気めっきにより前記薄膜を形成させ、第６工程は、マスキングがされていた部分の銀層を硫化処理させて鮮やかな黒色層とし、金及び白金のうちの少なくとも一つの色と、鮮やかな黒色とが模様をなすように色分けされて装飾させることを特徴としている。
【００４９】
下地層が、銀層よりも基材側に形成されていることにより、下地全体が起伏に富んだものとなる。第２の下地層が、第２工程により銀層を硝酸浴により僅かに薄くした部分に形成され、第２の下地層の上に形成された貴金属層の表面と、銀層を硫化させて黒色層とした表面とが略同一の高さの面となり、貴金属層と黒色層との境界がより明確なものとなる。下地に起伏がある上に、貴金属層と黒色層との境界がより明確となることにより、より上品で奥ゆかしい美観を呈するめっき装飾品とすることができる。
【発明の効果】
【００５０】
・第１の発明によれば、貴金属層と黒色層との境界が鮮明となると共に、めっきが剥がれにくく耐久性の高いめっき装飾品とすることができる。更に、黒色下地の中で金色、白金色の模様が際立った美観を表現することができ、あたかも象嵌細工のような上品で奥ゆかしいめっき装飾品、又はきらびやかで豪華な装飾がされためっき装飾品を得ることができる。
・第２の発明によれば、めっき装飾品により表現できる美観の幅が広がり、より上品で奥ゆかしい美観を呈するめっき装飾品を得ることができる。
・第３の発明によれば、貴金属色と、黒色とのいずれもが鮮やかに輝くめっき装飾品を得ることができる。
・第４の発明によれば、従来にない起伏のある下地に、象嵌細工のような装飾を表現することができ、より上品で奥ゆかしい美観を呈するめっき装飾品を得ることができるという有利な効果を奏する。
【００５１】
・第５の発明によれば、万年筆、ボールペン等の筆記具外筒のように細い筒体であっても、あたかも象嵌細工のような装飾をすることができるという有利な効果を奏する。
・第６の発明によれば、黒色層を、象嵌細工における漆黒下地のような鮮やかな黒色とすることができる。更に、黒色層と、金層又は白金層との境界線も鮮明に表現され、黒色下地に金色・白金色が際立つ象嵌細工のような美観を呈する装飾品を得ることができる。また、象嵌細工のような上品で奥ゆかしい美観を呈するめっき装飾品を量産することが容易となる。
・第７の発明によれば、起伏のある下地の上に、象嵌細工のような上品で奥ゆかしい美観を呈する、従来にないめっき装飾品を量産することが容易となる。
・第８の発明によれば、下地に起伏がある上に、貴金属層と黒色層との境界がより明確となることにより、より上品で奥ゆかしい美観を呈するめっき装飾品とすることができる。
【図面の簡単な説明】
【００５２】
【図１】筆記具の斜視図（実施例１）。
【図２】めっき工程を説明する説明図（実施例１）。
【図３】めっき工程を説明する説明図（実施例１）。
【図４】斑模様を備えた筆記具の写真（実施例１）。
【図５】めっき工程を説明する説明図（実施例２）。
【図６】めっき工程を説明する説明図（実施例２）。
【発明を実施するための形態】
【００５３】
装飾品に、黒色層をなす銀層と、貴金属色層をなす貴金属層とからなる模様層を、電気めっきにより形成させ、金及び白金のうちの少なくとも一つの色と、漆黒をなす黒色とに色分けさせることにより、あたかも象嵌細工のような美観を呈するめっき装飾品を実現した。以下には、めっき装飾品が筆記具軸体とされた実施例を説明する。
【実施例１】
【００５４】
実施例１では、下地層に起伏が備えられ、上層側をなす金層が強調されている模様層が、備えられた筒体をなす筆記具軸体１と、その製造方法を図１から図４を参照して説明する。図１は、筆記具１の斜視図を示している。図１（Ａ）図は、筆記具軸体の斜視図を示し、図１（Ｂ）図は、その一部拡大図を示している。図２から図３の各々の図は、筆記具１のめっき工程を説明する工程図を示している。図４は、実施例１に示す工程により製造された筆記具の写真である。
【００５５】
まず、図１を参照して、筆記具軸体１を説明する。筆記具軸体１は、その曲面全体に沿って、漆黒をなす黒色層４０と、金層６０とからなる模様層２０を備えている。模様層２０は、下層が黒色層４０をなす銀層とされ、上層が貴金属層をなす金層６０の薄膜とされている。また、起伏をなす下地層が、黒色層４０と金層６０との中間に備えられ、黒色層４０が起伏の平坦部分をなし、金層６０が起伏の突状部分をなしている。模様層２０の形状は、斑模様とされている。
【００５６】
次に、一部拡大断面図を示す図２から図３の各々の図を参照して、この斑模様の製造工程を説明する。図２の各図では、下地層を電気めっきにより形成させる下地工程を示している。まず、図２（Ａ）図は、黄銅等からなる筆記具軸体の基材１０に、銀層３０を電気めっきする工程を示し、図２（Ｂ）図は、銀層の一部を斑状にマスキングするマスキング工程を示し、図２（Ｃ）図は、マスキングがされていない部分３１の銀層の表面を粗面化させる硝酸浴工程を示している。図２（Ｄ）図は、硝酸浴により僅かに薄くされた部分３２の銀層に起伏をなすように下地層をなす銅層５０をめっきする工程を示している。
【００５７】
図３の各図では、金の薄膜を形成させる貴金属層めっき工程を示している。図３（Ｅ）図は、下地層をなす銅層５０の表面に発生した酸化皮膜を除去し、銅層の表面を活性化させる硫酸浴工程を示し、図３（Ｆ）図は、硫酸浴させた銅層の上に金層６０をめっきする工程を示し、図３（Ｇ）図は、マスキング９０を剥離させる工程を示している。図３（Ｈ）図は、マスキングがされていた部分３３の銀層を硫化処理する工程を示している。
【００５８】
（下地工程）
まず、図２（Ａ）図から図２（Ｄ）図を参照して、下地工程を説明する。
（銀めっき工程）
黄銅等からなる基材１０の表面に、電気めっきにより銀層３０がめっきされる（図２（Ａ）図）。銀層の厚さは、１０〜２０μｍとされ、銀めっき液は、１リットル当り、青化銀が３７〜７５ｇ、青化カリウムが１５０〜１７０ｇ、炭酸カリウムが５〜６０ｇ含まれており、浴温度が１８〜２０℃である。電流密度は、０．５〜１Ａ／ｄｍ２とされればよい。
（マスキング工程）
次に、銀層３０の表面の一部に、入り組んだ斑模様をなすように、マスキング９０がされる（図２（Ｂ）図参照）。斑模様をなすマスキング９０は、噴霧器により、細かい飛沫を付着させたり、塗料を垂らしかけるようにして形成されてもよく、筆によりマスキング剤が塗布されてもよい。噴霧器と筆とを組み合わせて、マスキングされてもよいことは勿論のことである。このマスキングがされた部分が黒色層４０とされ、マスキングされていない部分に貴金属層の下地層が形成されることとなる（図１（Ｂ）図参照）。マスキング剤は、硫酸等による酸洗いがされる際に剥離されることがなく、シンナー等の有機溶剤により容易に剥離されるレジストインキとされる。
【００５９】
（硝酸浴工程）
次に、銀層３０の表面のうち、マスキングがされていない部分３１を硝酸浴させる。そうすると、銀層３０が僅かに溶かされ、表面が粗面化されると共に、膜厚が僅かに薄くなる（図２（Ｃ）図参照）。硝酸液の濃度は、例えば、硝酸成分が重量比で６７．５％含有された硝酸の原液に水を加えて、硝酸の原液：水が体積比で２：１の割合となるように希釈されたものであればよい。硝酸浴の後、硝酸成分を洗い流すように水洗がされる。これにより、銀層と、銀層の上に形成される下地層とのめっき密着度が高くなり、入り組んだ斑模様のように細かい図柄を形成させても、めっきが剥がれにくくなる。
【００６０】
（下地層形成工程）
そして、銀層３０を硝酸浴により僅かに表面が粗化され、膜圧が薄くされた部分３２に、起伏をなすように下地層がめっきされる（図２（Ｄ）図参照）。下地層は銅層５０とされ、銅層５０の膜厚は、３０〜８０μｍとされる。銅めっき液は、１リットル当り、硫酸銅が１８０〜２５０ｇ、硫酸成分が重量比で９８％含有された硫酸の原液が４５〜６０ｇ含まれており、浴温度が２０〜３５℃である。電流密度は、２〜６Ａ／ｄｍ２である。下地層の材質は、銅に限定されず、ニッケル等を使用してもよい。また、下地層の膜厚、めっき条件等は限定されず、適宜調整されればよい。
【００６１】
（硫酸浴工程）
次に、筆記具軸体１を硫酸浴させ、起伏をなす銅層５０の表面を活性化させる（図３（Ｅ）図参照）。これにより、銅層５０の表面に発生した酸化皮膜が除去され、銅層５０と後述する金層との密着性が高くされる。硫酸液の濃度は、例えば、硫酸成分が重量比で９８％含有された硫酸の原液に水を加えて、硫酸の原液：水が体積比で１０：９０の割合となるように希釈されたものであればよい。硫酸浴の後、硫酸成分を洗い流すように水洗がされる。
【００６２】
（貴金属層めっき工程）
次に、図３（Ｆ）図から図３（Ｈ）図を参照して、貴金属層めっき工程を説明する。
（金めっき工程）
硫酸浴により活性化させた銅層５０の上に、電気めっきにより金層６０がめっきされる（図３（Ｆ）図参照）。金層６０は起伏をなす銅層５０の上に形成されるため、金層６０が、黒色層４０となる銀層３０よりも僅かに高い位置で、鮮やかに輝き、貴金属の輝きがより強調された模様層２０となる（図１（Ｂ）図参照）。金層６０の膜厚は、２〜３μｍとされ、金めっき液は、１リットル当り、シアン化金カリウムが２〜６ｇ含まれ、浴温度が３０〜４０℃とされればよい。電流密度は、０．５〜２Ａ／ｄｍ２である。金層の材質は、純金であってもよく、金コバルト等の金合金とされてもよい。
【００６３】
（マスキング剥離工程）
マスク剥離液は、一般市販のラッカー希釈液のシンナーであり、トルエン、メチルアルコールやイソブチルアルコールのようなアルコールや酢酸メチルのような酢酸エステルを混合した液体とされればよい。このマスキング剥離により、マスキング９０のみが溶解・除去される（図３（Ｇ）図参照）。これにより、マスキングがされていた部分３３の銀層３０が露出される。
【００６４】
（硫化処理工程）
硫化処理工程では、筆記具軸体１を、硫黄を含有する水溶液に浸漬させて、マスキングがされていた部分３３の銀層と、硫黄とが反応し、硫化銀による薄膜が形成される。（図３（Ｈ）図参照）。ここでは、筆記具軸体１を浸漬させる水溶液の温度を６５℃から７５℃としている。これにより、模様層２０の下層をなす銀層３０が、鮮やかな黒色層４０とされる（図１（Ｂ）図参照）。硫黄を含有する水溶液の成分は、例えば、１ｋｇあたりの成分が、硫黄が約２００ｇ、生石灰が約７０ｇ含まれた水溶液を原液とし、１リットルの水に対して数滴混合させたものであればよいが、加温条件等に応じて濃度を適宜調整すればよい。
【００６５】
（保護塗装工程）
保護塗装には顔料を混入しない無色の水溶性のクリアラッカーを使用する。ナフサ、キシレン、トルエン、アセトンなど揮発性の高い溶媒に樹脂を溶かしたものであればよい。塗膜厚さを２〜６μｍの薄膜とすることにより、溶剤が揮発されて乾燥され、硬い保護膜が得られると共に、漆黒をなす黒色と貴金属色が変色することがない耐久性が得られる。
【００６６】
上述したように、下地工程及び貴金属層めっき工程のいずれにおいても、バフやブラシ等による研磨工程が含まれていない。また、模様層２０を、電気めっきにより、厚い膜厚の貴金属層により形成させている。そのため、黒色層４０を鮮やかな黒色とすることができると共に、金層６０と黒色層４０との境界線が鮮明に区画された美観を呈する装飾品とすることができる（図１及び図４参照）。
【００６７】
鮮やかな黒色下地に、金色の模様が際立った美観を有する筆記具の軸体とすることができた。金層６０は、起伏のある斑模様の上にめっきされているため、看る角度により、反射される光の角度が変わり、美観が多様に変化する。これにより、あたかも象嵌細工のような上品で奥ゆかしい美観を呈するめっき装飾品とすることができた（図４参照）。また、模様を変えることにより、きらびやかで豪華な装飾がされためっき装飾品とすることができるのは勿論のことである。
【実施例２】
【００６８】
実施例２では、一部拡大断面図を示す図５及び図６の各々の図を参照して、貴金属層の表面と、銀層を硫化させて黒色層とした表面とが、略同一の高さの面とされる筆記具軸体２と、その製造方法を説明する。筆記具２では、模様層２１の下層が銀層７０とされ、上層が金層６０とされている。また、下地層が起伏をなすように銅層８０が、銀層７０の下に備えられている。貴金属層の表面と、銀層を硫化させて黒色層４０とした表面とが略同一の高さとなるように、硝酸浴により僅かに表面が粗化され、膜圧が薄くされた部分７２の銀層７０の上に、第２の下地層８２としての銅層が備えられている（図６（Ｋ）図参照）。
【００６９】
図５（Ａ）図から図５（Ｅ）図までは、起伏をなす下地層を電気めっきにより形成させる下地工程を示している。図５（Ａ）図は、黄銅等からなる筆記具軸体の基材１０に、第１マスキング９１をする第１マスキング工程を示し、図５（Ｂ）図は、第１マスキング９１がされていない部分に、起伏をなすように銅層８０をめっきする工程を示し、図５（Ｃ）図は、銅層８０をめっきした上に、第２マスキング９２をする第２マスキング工程を示し、図５（Ｄ）図は、第２マスキング９２をした上に、複層をなす下地層８１をめっきする工程を示し、図５（Ｅ）図は、第１及び第２マスキングを剥離させる剥離工程を示している。
【００７０】
図６（Ｆ）図は、銀層７０を、筆記具軸体２の全体に電気めっきにより形成させる工程を示している。図６（Ｇ）図から図６（Ｋ）図までは、貴金属層めっき工程を示している。図６（Ｇ）図は、銀層７０の表面の一部に、第３マスキング９３をする第３マスキング工程を示し、図６（Ｈ）図は、第３マスキングがされていない部分７１の銀層７０を硝酸浴させる工程を示している。図６（Ｉ）図は、銀層を硝酸浴により僅かに薄くされた部分７２に第２の下地層８２を形成させる工程を示し、図６（Ｊ）図は、第２の下地層の上に金層が電気めっきにより形成される工程を示し、図６（Ｋ）図は、第３マスキングがされていた部分７３の銀層を硫化処理させる工程を示している。
【００７１】
（下地工程）
まず、図５（Ａ）図から図５（Ｅ）図を参照して、下地工程を説明する。
（第１マスキング工程）
黄銅等からなる筆記具軸体２の基材１０に、入り組んだ斑模様をなすように、第１マスキング９１がされる（図５（Ａ）図参照）。マスキング剤及びマスキングの方法については、実施例１と同様であるので、ここでは説明を省略している。
（下地層形成工程）
電気めっきにより、第１マスキング９１がされていない部分に、起伏をなすように下地層がめっきされる（図５（Ｂ）図参照）。下地層は、銅層８０とされ、その厚さ、銅めっき液の成分・濃度等の浴条件は実施例１と同様とされればよい。
【００７２】
（第２マスキング工程）
第１マスキング９１を剥離させることなく、銅層８０と第１マスキング層の上に、第２マスキング９２を行う（図５（Ｃ）図参照）。これにより、銅層８０の一部に、第２マスキング９２がされた状態となる。第２マスキング９２についても、マスキング剤及びマスキングの方法については、実施例１と同様であるので、ここでは説明を省略している。
（複層下地層形成工程）
銅層の一部が第２マスキングによりマスキングされた状態で、第２マスキングされていない部分に、電気めっきによりめっきがされて、銅層の一部が複層をなす下地層８１とされる（図５（Ｄ）図参照）。下地層の一部が複層とされることにより、下地全体がより起伏に富んだものとなり、看る角度により、反射される光の角度がより変化に富み、美観が多様に変化する。
【００７３】
（マスキング剥離工程）
第１マスキング９１及び第２マスキング９２は、実施例１と同様に剥離させるようにすればよい（図５（Ｅ）図参照）。実施例１と同様であるため、ここでは説明を省略している。第１マスキング及び第２マスキングを同時に剥離させる例を説明しているが、夫々のマスキングを個別に剥離させるようにしてもよいことは勿論のことである。
【００７４】
銅層８０の一部に複層をなす下地層８１が形成された上に、黒色層をなす銀層７０がめっきされる。
（硫酸浴工程）
まず、マスキングを除去した後の基材の表面、及び複層をなす起伏がされた銅層の表面を、活性化させるように硫酸浴がされる。硫酸浴は、実施例１と同様にすればよい。硫酸の濃度等については、実施例１と同様であり、ここでは説明を省略している。
（銀めっき工程）
マスキングを除去した後の基材１０の表面、及び複層をなす下地層８１の全体に、電気めっきにより銀層７０が形成される（図６（Ｆ）図参照）。銀めっき工程は、実施例１と同様にすればよい。銀層７０の厚さ、銀めっき液等の浴条件は実施例１と同様であり、ここでは説明を省略している。
【００７５】
（貴金属層めっき工程）
次に、図６（Ｇ）図から図６（Ｋ）図を参照して、貴金属めっき層工程を説明する。
（第３マスキング工程）
銀層の表面の一部に、模様をなすように第３マスキング９３を行う（図６（Ｇ）図参照）。マスキング剤及びマスキングの方法については、実施例１と同様であるので、ここでは説明を省略している。第３マスキング９３も、第１マスキング９１、第２マスキング９２と同様に、噴霧器又は筆により模様描かれればよい。第１から第３マスキングにおいて、噴霧器又は筆を使い分けて模様を描くようにすれば、より豊かな表現の模様を描くことができる。模様の形態は限定されず、幾何学的な模様であってもよく、具象的な模様であってもよく、入り組んだ斑模様等の抽象的な模様であってもよい。
（硝酸浴工程）
銀層７０の表面のうち、第３マスキングがされていない部分７１を硝酸浴させる。銀層が僅かに溶かされ、表面が粗面化されると共に、膜厚が僅かに薄くなる（図６（Ｈ）図）。硝酸浴は、実施例１と同様にすればよい。硝酸の濃度等については、実施例１と同様であり、ここでは説明を省略している。
【００７６】
（第２の下地層形成工程）
銀層のうち、硝酸浴により膜厚が薄くされた部分７２に、電気めっきにより第２の下地層８２が形成される（図６（Ｉ）参照）。第２の下地層８２は、隣り合う銀層の表面の高さと、後述する金層の表面高さとが略同じ高さとなるように膜厚を調整されている。第２の下地層８２は、実施例１の下地層形成と同様に、銅層とされればよいが、下地層の材質は、これに限定されず、ニッケル等を使用してもよい。銅めっき液の成分・濃度等の浴条件は実施例１と同様とされればよく、ここでは説明を省略している。
（金めっき工程）
第２の下地層８２の上に、模様層の上層をなす金層６０が、電気めっきにより形成される（図６（Ｊ）図参照）。これにより、隣り合う金層と銀層との表面の高さが略同一となり、夫々の境界がより明確なものとなる。金めっき液の成分・濃度等の浴条件は実施例１と同様とされればよく、ここでは説明を省略している。
【００７７】
（マスキング剥離工程）
第３マスキング９３が剥離され、銀層７０が露出される（図６（Ｋ）図参照）。第３マスキング９３は、実施例１と同様に剥離させるようにすればよい。マスク剥離液等については、実施例１と同様であればよく、ここでは説明を省略している。
（硫化処理工程）
そして、硫化処理工程を行うことにより、銀層７０の表面が鮮やかな黒色とされ、筆記具軸体２に、隣り合う黒色層４０と、金層６０との表面高さが略同一とされる模様層２１が形成される。硫化処理工程は、実施例１と同様であればよく、ここでは説明を省略している。
（保護塗装工程）
保護塗装には、実施例１と同様の塗料を用いればよい。保護塗装の詳細は実施例１と同様にすればよく、ここでは説明を省略している。
【００７８】
下地層をなす銅層８０の一部が複層とされることにより、下地全体がより起伏に富んだものとなり、看る角度により、反射される光の角度がより変化に富み、美観が多様に変化する筆記具の軸体とすることができた。これにより、あたかも象嵌細工のような、より上品で奥ゆかしい美観を呈するめっき装飾品とすることができた。
【００７９】
（その他）
・実施例１では、金層が上層とされ、黒色化された銀層が下層とされる例を説明したが、金層が下層とされ、銀層が上層とされてもよいことは勿論である。
・実施例１では下地層を単層とし、実施例２では下地層を二層に重ねた例としているが、下地の層数が限定されないことは勿論のことである。下地の層数を重ねることにより、光の反射に変化が富んだものとなり、きらびやかで豪華な美観を表現することもできる。
・上記の実施例では、下地に起伏を形成させた筆記具の実施例を示したが、下地に起伏がなくてもよく、めっき装飾品は筆記具に限定されないことは勿論のことである。
・上記の実施例では、理解を容易にするため、貴金属層を単一の金膜として説明しているが、金膜を白金膜に換えてもよく、また、金膜と白金膜とが隣り合って模様をなすようにした貴金属層としてもよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００８０】
１，２…筆記具軸体、
１０…基材、
２０，２１…模様層、
３０…銀層、３１…マスキングがされていない部分、
３２…硝酸浴により僅かに薄くされた部分、３３…マスキングがされていた部分、
４０…黒色層、５０…銅層、６０…金層、
７０…銀層、７１…第３マスキングがされていない部分、
７２…硝酸浴により僅かに薄くされた部分、７３…第３マスキングがされていた部分、
８０…銅層、８１…複層をなす下地層、８２…第２の下地層、
９０…マスキング、９１…第１マスキング、９２…第２マスキング、９３…第３マスキング
【要約】      （修正有）【課題】めっき装飾品において、あたかも象嵌細工のような美観を呈し、従来のめっき装飾品にない上品で奥ゆかしい象嵌細工のような装飾、又はきらびやかで豪華な装飾がされためっき装飾品の提供。【解決手段】黒色層４０をなす銀層と、貴金属色層６０をなす貴金属層とからなる模様層２０を有し、銀層４０と貴金属層６０のうちのいずれかが下層をなし、他方が上層をなし、貴金属層６０が、金及び白金とからなる薄膜が隣り合ってなり、銀層２０の表面に硫化銀の薄膜を有し、前記硫化銀の薄膜が漆黒をなす黒色層２０とされているめっき装飾品１。貴金属層６０の膜厚が２〜１０μｍであるめっき装飾品１。【選択図】図１【図１】
0006039844.tif 000002
【図２】
0006039844.tif 000003
【図３】
0006039844.tif 000004
【図４】
0006039844.tif 000005
【図５】
0006039844.tif 000006
【図６】
0006039844.tif 000007